(57)【特許請求の範囲】
【請求項１】
基材フィルムおよび無機層を含むガスバリアフィルムであって、
前記無機層はＳｉとＮとＨとＯとを含み、
前記無機層は、膜厚方向中央部において、ＳｉとＮとＨとＯとの比が均一であり、かつ、以下の式で表されるＯ比率が１０％以下である均一領域を５ｎｍよりも大きい膜厚で含み、
前記無機層のいずれか一方または両方それぞれの界面に接する領域が、以下の式で表されるＯ比率が前記の均一領域側から界面方向で増加しており、かつＯ比率の単位膜厚当たりの変化量が２％／ｎｍ〜８％／ｎｍである酸素含有領域であるガスバリアフィルム；
Ｏ比率：（Ｏの数／Ｓｉ、ＮおよびＯの総数）×１００％。
【請求項２】
前記の両方の界面に接する領域それぞれが、前記酸素含有領域である請求項１に記載のガスバリアフィルム。
【請求項３】
前記酸素含有領域の膜厚がいずれも、４〜１５ｎｍである請求項１または２に記載のガスバリアフィルム。
【請求項４】
前記無機層の膜厚が１５〜６５ｎｍである請求項１〜３のいずれか一項に記載のガスバリアフィルム。
【請求項５】
前記無機層の膜厚が２０〜４０ｎｍである請求項１〜３のいずれか一項に記載のガスバリアフィルム。
【請求項６】
前記均一領域の組成が、ＳｉＮxＨyＯz：
式中、０．８≦ｘ≦１．１、０．７≦ｙ≦０．９、かつｚ＜０．１；
である請求項１〜５のいずれか一項に記載のガスバリアフィルム。
【請求項７】
前記均一領域の組成が、ＳｉＮxＨyＯz：
式中、０．９≦ｘ≦１．０，０．８≦ｙ≦０．９，ｚ＜０．１；
である請求項６に記載のガスバリアフィルム。
【請求項８】
前記無機層の密度が２．１〜２．４ｇ／ｃｍ3である請求項１〜７のいずれか一項に記載のガスバリアフィルム。
【請求項９】
前記無機層と少なくとも1層以上の有機層とを含むバリア性積層体を含む請求項１〜８のいずれか一項に記載のガスバリアフィルム。
【発明の詳細な説明】
【技術分野】
【０００１】
本発明は、ガスバリアフィルムおよびガスバリアフィルムの製造方法に関する。本発明は特にＳｉとＮとＨとＯとを含む無機層を含むガスバリアフィルムおよびその製造方法に関する。
【背景技術】
【０００２】
水蒸気や酸素などを遮断する機能を有するガスバリアフィルムとして、無機層、特に窒化シリコン層や水素化窒化シリコン層を含むガスバリアフィルムが広く知られており、高いバリア性、耐酸化性などの耐久性、屈曲性を得るための検討が多くなされている。一般的に、緻密で硬い膜ほどバリア性が高くなるが割れやすくなるため、屈曲性との両立が難しい。
屈曲性向上等のために特許文献１では無機層と有機材料基板の界面に界面混合層を形成することが提案されている。また、特許文献２では応力緩和のための応力緩和層をガスバリア層に積層することが提案されている。特許文献３には、窒化シリコンを主成分とするガスバリア膜であって可撓性に優れたガスバリア膜の、フーリエ変換赤外吸収スペクトルの特徴が記載されている。
【先行技術文献】
【特許文献】
【０００３】
【特許文献１】特開２０１３−２０３０５０号公報
【特許文献２】特開２００６−６８９９２号公報
【特許文献３】特開２０１１−６３８５１号公報
【発明の概要】
【発明が解決しようとする課題】
【０００４】
本発明は、バリア性能と屈曲性とを両立するガスバリアフィルムを提供すること、およびバリア性能と屈曲性を両立するガスバリアフィルムの製造方法を提供することを課題とする。
【課題を解決するための手段】
【０００５】
本発明者らが、上記課題の解決のために、ガスバリアフィルム中の水素化窒化シリコン層の形成について詳細に検討している過程で、水素化窒化シリコン層の膜厚方向の組成変化に応じてバリア性能と屈曲性とが変化する傾向があることを見出し、さらに検討を重ねて、バリア性能と屈曲性とが向上する無機層の特徴を見出して本発明を完成させた。
【０００６】
すなわち、本発明は以下＜１＞〜＜１０＞を提供するものである。
＜１＞基材フィルムおよび無機層を含むガスバリアフィルムであって、上記無機層はＳｉとＮとＨとＯとを含み、上記無機層は、膜厚方向中央部において、ＳｉとＮとＨとＯとの比が均一であり、かつ、以下の式で表されるＯ比率が１０％以下である均一領域を５ｎｍよりも大きい膜厚で含み、上記無機層のいずれか一方または両方それぞれの界面に接する領域が、以下の式で表されるＯ比率が上記の均一領域側から界面方向で増加しており、かつＯ比率の単位膜厚当たりの変化量が２％／ｎｍ〜８％／ｎｍである酸素含有領域であるガスバリアフィルム； Ｏ比率：（Ｏの数／Ｓｉ、ＮおよびＯの総数）×１００％。
＜２＞上記の両方の界面に接する領域それぞれが、上記酸素含有領域である＜１＞に記載のガスバリアフィルム。
＜３＞上記酸素含有領域の膜厚がいずれも、４〜１５ｎｍである＜１＞または＜２＞に記載のガスバリアフィルム。
＜４＞上記無機層の膜厚が１５〜６５ｎｍである＜１＞〜＜３＞のいずれか一項に記載のガスバリアフィルム。
【０００７】
＜５＞上記無機層の膜厚が２０〜４０ｎｍである＜１＞〜＜３＞のいずれか一項に記載のガスバリアフィルム。
＜６＞上記均一領域の組成が、ＳｉＮxＨyＯz：式中、０．８≦ｘ≦１．１、０．７≦ｙ≦０．９、かつｚ＜０．１；である＜１＞〜＜５＞のいずれか一項に記載のガスバリアフィルム。
＜７＞上記均一領域の組成が、ＳｉＮxＨyＯz：式中、０．９≦ｘ≦１．０，０．８≦ｙ≦０．９，ｚ＜０．１；である＜６＞に記載のガスバリアフィルム。
＜８＞上記無機層の密度が２．１〜２．４ｇ／ｃｍ3である＜１＞〜＜７＞のいずれか一項に記載のガスバリアフィルム。
＜９＞上記無機層と少なくとも1層以上の有機層とを含むバリア性積層体を含む＜１＞〜＜８＞のいずれか一項に記載のガスバリアフィルム。
＜１０＞ＳｉとＮとＨとＯとを含む無機層を含むガスバリアフィルムの製造方法であって、高周波を供給してプラズマ状態にしたシラン、アンモニア、および水素を蒸着して、上記無機層を形成することを含み、上記高周波を供給する電力が０ｋＷから最大値に達成する時間および上記高周波を供給する電力の最大値から０ｋＷに達する時間のいずれか１つ以上を１．５〜７秒とし、かつ１．５〜７秒とした上記のいずれか１つ以上の時間において、電力を連続的に変化させる製造方法。
【発明の効果】
【０００８】
本発明により、バリア性能および屈曲性を両立するガスバリアフィルムが提供される。本発明のガスバリアフィルムはバリア性能と屈曲性との双方が優れている。本発明はまたバリア性能と屈曲性と両立するガスバリアフィルムの製造方法を提供する。
【図面の簡単な説明】
【０００９】
【図１】実施例５のガスバリアフィルムの無機層について、膜厚方向のＳｉ、Ｎ、およびＯの比率のそれぞれの変化をＸＰＳで測定した結果を示す図である。
【発明を実施するための形態】
【００１０】
以下、本発明の内容について詳細に説明する。
本明細書において「〜」とはその前後に記載される数値を下限値および上限値として含む意味で使用される。また、本明細書において、「（メタ）アクリレート」との記載は、「アクリレートおよびメタクリレートのいずれか一方または双方」の意味を表す。「（メタ）アクリル酸」等も同様である。
【００１１】
（ガスバリアフィルム）
本発明は基材フィルムおよび無機層を含むガスバリアフィルムに関する。ガスバリアフィルムは、基材フィルム上に少なくとも上記の無機層１層と少なくとも１層の有機層を含むバリア積層体を含むものであってもよい。
プラスチックフィルムなどの基材フィルム上に無機層、または無機層と有機層とを積層したガスバリアフィルムは広く知られている。通常、緻密な無機層がガスバリア機能を有し、有機層は表面を平滑化する機能や応力を緩和する機能を有する。
【００１２】
（無機層）
無機層は、緻密であるほど、または膜厚が厚いほど、ガスバリア性が高くなるが、膜の応力が大きくなるため屈曲性が低下する傾向がある。屈曲性の低下によっては、無機層にクラックが生じたり、無機層と有機層とが剥離したりすることによりガスバリア機能が低下する。本発明者らは、水素化窒化シリコン層の界面に近辺に酸素原子が検出される領域が形成されていることに着目し、かつ、この領域において、以下の式で表されるＯ比率の単位膜厚当たりの変化量が２％／ｎｍ〜８％／ｎｍとなるように、界面から中央部に向かってＯ比率を減少させることによって、従来トレードオフの関係であった高いバリア性能と屈曲性とが両立できることを見出した。
Ｏ比率：（Ｏの数／Ｓｉ、ＮおよびＯの総数）×１００％
【００１３】
本明細書において、Ｏ比率の単位膜厚当たりの変化量が２％／ｎｍ〜８％／ｎｍである界面に接する領域を酸素含有領域ということがある。界面は、膜厚方向を法線方向とする面であり、無機層の界面としては、基材フィルム方向の界面と基材フィルムの反対側の方向の界面とがある。基材フィルムの反対側の方向の界面は、空気層との界面、すなわち、ガスバリアフィルムの表面であってもよい。
【００１４】
無機層のいずれか一方のみの界面に酸素含有領域があってもよく、無機層の両方の界面それぞれに酸素含有領域があってもよい。酸素含有領域の膜厚はいずれの界面においても、３〜２０ｎｍであればよく、４〜１５ｎｍであることが好ましい。基材フィルム方向の界面と基材フィルムの反対側の方向の界面の酸素含有領域の膜厚は同じであっても異なっていてもよい。
なお、本明細書において、膜厚は、層やフィルムの断面の透過型電子顕微鏡（ＴＥＭ）の撮影像で測定した平均膜厚で示される。ただし、酸素含有領域の膜厚はエッチングを行いながら測定したＸＰＳの結果と合わせて算出した値が示される。すなわち、酸素含有領域の膜厚はＴＥＭでは測定できないためＸＰＳのプロファイルから決定する。具体的には、エッチング速度を一定として、無機層のエッチングに要した時間と、ＴＥＭにて測定した膜厚から計算できる。
【００１５】
特定の理論に拘泥するものではないが、上述のように層中のＯ比率が変化していることにより、層内で密度が変化、すなわち応力が変化していると考えられる。急峻なＯ比率の変化は大きな応力変化を生じさせることとなると考えられ、一方で緩やかすぎるＯ比率の変化はバリア性能を得るために無機層膜厚の増加をもたらし、全膜厚が厚くなることで、応力増大につながると考えられる。本発明者らは、上記の範囲のＯ比率の変化量で応力が顕著に緩和されることを見出した。
【００１６】
上記のＯの数、Ｓｉの数、およびＮの数はそれぞれＸ線光電子分光（ＸＰＳ）測定により検出されるケイ素原子（Ｓｉ）、窒素原子（Ｎ）、酸素原子（Ｏ）の数とする。膜厚方向のＯ比率の変化量は、無機層を界面からエッチングを行いながらＸＰＳ測定を行い、さらにエッチング前に透過型電子顕微鏡（ＴＥＭ）により無機膜の膜厚を測定しておくことで算出することができる。
【００１７】
本発明者らはさらに、水素化窒化シリコン層は膜厚方向中央部において、Ｏ比率が低い領域を５ｎｍよりも大きい膜厚で維持することにより、ガスバリア機能を高く維持できることを見出した。具体的には、ＳｉとＮとＯとの比が均一であり、かつ、Ｏ比率が１０％以下、より好ましくは５％以下である領域を設けることにより、ガスバリア機能が向上した。本明細書において、上記のＳｉとＮとＯとの比が均一であるＯ比率が低い領域を均一領域ということがある。均一領域の膜厚は、６ｎｍ以上、７ｎｍ以上、８ｎｍ以上、９ｎｍ以上、または１０ｎｍ以上であることも好ましい。
【００１８】
本明細書において、ＳｉとＮとＯとの比が均一であるとは、Ｏ比率ならびに以下の式で示されるＳｉ比率およびＮ比率の変化がいずれも５％以内であることを意味する。
Ｓｉ比率：（Ｓｉの数／Ｓｉ、ＮおよびＯの総数）×１００％
Ｎ比率：（Ｎの数／Ｓｉ、ＮおよびＯの総数）×１００％
【００１９】
均一領域の組成を、ＳｉＮxＨyＯzと表すとき、０．８≦ｘ≦１．１、０．７≦ｙ≦０．９、かつｚ＜０．１であることが好ましく、０．９≦ｘ≦１．０、０．８≦ｙ≦０．９、かつｚ＜０．１であることがより好ましい。
上記の均一領域の組成は、ＲＢＳ(ラザフォード後方散乱)およびＨＦＳ（水素前方散乱）測定により得たものとする。なお、水素を含んだ膜の組成解析は、ＧＤ−ＯＥＳ（Glow discharge optical emission spectrometry：グロー放電発光分析装置）によっても測定できる。
【００２０】
[密度]
無機層の密度は２．１〜２．４ｇ／ｃｍ3であることが好ましい。低密度の無機層はバリア性能が低く、逆に密度が高すぎると屈曲性が低下し、応力による剥離やクラックが生じるためである。
本明細書において示される無機層の密度はＸＲＲ（Ｘ線反射率）により決定されるものである。ＸＲＲ測定結果からの密度の計算は、ソフトを用いたシミュレーションにより行うものであってもよい。ＸＲＲ測定は、例えばＡＴＸ（リガク社製）により行うことができる。シミュレーションは、例えば、解析ソフトＧＸＲＲ（リガク社製）を使用して行うことができる。無機層は単一層であることを仮定している。すなわち、密度は均一領域、酸素含有量域、中間領域を含む無機層密度の平均値を意味する。
【００２１】
無機層は、目的の薄膜を形成できる方法であればいかなる方法でも形成することができる。例えば、蒸着法、スパッタリング法、イオンプレーティング法等の物理的気相成長法（ＰＶＤ）、種々の化学的気相成長法（ＣＶＤ）、めっきやゾルゲル法等の液相成長法があり、プラズマＣＶＤ法が好ましい。  ＳｉとＮとＨとＯとを含む無機層は、例えば原料ガスとして、シラン（ＳｉＨ4）、アンモニア（ＮＨ3）、水素（Ｈ2）を使用するプラズマＣＶＤ法により形成することができる。プラズマＣＶＤ法においては、直流（ＤＣ）、高周波（ＲＦ）、マイクロ波などを供給することで原料ガスをプラズマ状態にして基板に蒸着させる。
【００２２】
無機層の酸素含有量域のＯ比率の制御は、ガス流量比、圧力、電力などの調整により行うことができる。特に、プラズマＣＶＤ法における電力の上昇，下降速度を変化させることでＯ比率の変化量を制御できる。すなわちプラズマＣＶＤ設定電力まで上昇させる時間が長いほど、Ｏ比率の変化量が小さい界面が形成される。プラズマのオンオフを毎度行う枚葉式のＣＶＤで無機層を作製する場合は、通常、真空排気後、無機層を形成するためのＲＦ形成のための電力の設定値（最大値）（例えば２．５ｋＷ）まで、０ｋＷから1秒以内で上昇させる。それに対して、１秒より長い時間で連続的に電力を上昇させることで、酸素原子比率の変化量が２％／ｎｍ〜８％／ｎｍである領域を形成することができる。０ｋＷから最大値まで連続的に電力を上昇させる時間は、例えば２．５ｋＷの設定パワーの場合、１．５秒以上の時間であることが好ましく、１．５〜７秒であることがより好ましく、１．５〜６秒であることがさらに好ましい。電力の上昇，下降時間による制御は一例に過ぎず、ガス流量比や圧力だけでなく、電極の大きさや電極間距離などの装置形状にも依存するため、装置毎に適切なＯ比率の変化量を得るための条件を見出せばよい。
【００２３】
ロールツーロールで無機層を作製する場合、搬送方向にプラズマの分布があることが通常である。特に電極の端部では、中央付近と比べて電界が広がるため相対的に低電力で処理した場合と同様の効果となる。そして、このプラズマ分布と基材の搬送速度（成膜時間に対応）によりＯ比率の変化量が決定される。そのため、所望のＯ比率の変化量が形成されるよう、プラズマ分布と搬送速度を調整することが好ましい。プラズマ分布は、例えば、ガス流量や圧力、電極間距離によって調整することができる。電極中央付近にガス導入部がある場合、ガス流量を大きくするほどプラズマ分布を広げることができる。また、圧力を下げるほどプラズマガスの平均自由行程が長くなるためプラズマが広がる。電極間距離も大きくすれば、プラズマは広がる方向である。このようにロールツーロールにおいても、成膜条件や装置形状により、装置毎に適切なＯ比率の変化量を得るための条件を見出すことができる。
【００２４】
無機層の膜厚は、１層に付き、１５〜６５ｎｍであればよく、２０〜４０ｎｍであることが好ましい。無機層は、膜厚方向に均一領域および酸素含有領域以外の領域を含んでいてもよい。すなわち、均一領域と酸素含有領域との間に中間領域を含んでいてもよい。
【００２５】
（基材フィルム）
ガスバリアフィルムは、通常、基材フィルムとして、プラスチックフィルムを用いる。用いられるプラスチックフィルムは、バリア性積層体を保持できるフィルムであれば材質、厚み等に特に制限はなく、使用目的等に応じて適宜選択することができる。プラスチックフィルムとしては、具体的には、ポリエステル樹脂、メタクリル樹脂、メタクリル酸−マレイン酸共重合体、ポリスチレン樹脂、透明フッ素樹脂、ポリイミド、フッ素化ポリイミド樹脂、ポリアミド樹脂、ポリアミドイミド樹脂、ポリエーテルイミド樹脂、セルロースアシレート樹脂、ポリウレタン樹脂、ポリエーテルエーテルケトン樹脂、ポリカーボネート樹脂、脂環式ポリオレフィン樹脂、ポリアリレート樹脂、ポリエーテルスルホン樹脂、ポリスルホン樹脂、シクロオレフィルンコポリマー、フルオレン環変性ポリカーボネート樹脂、脂環変性ポリカーボネート樹脂、フルオレン環変性ポリエステル樹脂、アクリロイル化合物などの熱可塑性樹脂が挙げられる。
基材フィルムの膜厚は１０μｍ〜２５０μｍであることが好ましく、２０μｍ〜１３０μｍであることがより好ましい。
【００２６】
（バリア性積層体）
ガスバリアフィルムは、少なくとも上記の無機層1層と少なくとも1層の有機層を含むバリア積層体を含むものであってもよい。バリア性積層体は、２層以上の有機層と２層以上の無機層とが交互に積層しているものであってもよい。また、有機層および無機層以外の他の構成層を含んでいてもよい。バリア性積層体の膜厚は０．５μｍ〜１０μｍであることが好ましく、１μｍ〜５μｍであることがより好ましい。
【００２７】
（有機層）
有機層は、好ましくは、重合性化合物を含む重合性組成物の硬化により形成することができる。
（重合性化合物）
上記重合性化合物は、エチレン性不飽和結合を末端または側鎖に有する化合物、および／または、エポキシまたはオキセタンを末端または側鎖に有する化合物であることが好ましい。重合性化合物としては、エチレン性不飽和結合を末端または側鎖に有する化合物が特に好ましい。エチレン性不飽和結合を末端または側鎖に有する化合物の例としては、（メタ）アクリレート系化合物、アクリルアミド系化合物、スチレン系化合物、無水マレイン酸等が挙げられ、(メタ)アクリレート系化合物が好ましく、特にアクリレート系化合物が好ましい。
【００２８】
（メタ）アクリレート系化合物としては、（メタ）アクリレート、ウレタン（メタ）アクリレートやポリエステル（メタ）アクリレート、エポキシ（メタ）アクリレート等が好ましい。
スチレン系化合物としては、スチレン、α−メチルスチレン、４−メチルスチレン、ジビニルベンゼン、４−ヒドロキシスチレン、４−カルボキシスチレン等が好ましい。
（メタ）アクリレート系化合物として具体的には、例えば特開２０１３−４３３８２号公報の段落００２４〜００３６または特開２０１３−４３３８４号公報の段落００３６〜００４８に記載の化合物を用いることができる。また、ＷＯ２０１３／０４７５２４に記載のフルオレン骨格を有する多官能アクリルモノマーを用いることもできる。
【００２９】
（重合開始剤）
有機層形成のための重合性組成物は、重合開始剤を含んでいてもよい。重合開始剤を用いる場合、その含量は、重合に関与する化合物の合計量の０．１モル％以上であることが好ましく、０．５〜５モル％であることがより好ましい。このような組成とすることにより、活性成分生成反応を経由する重合反応を適切に制御することができる。光重合開始剤の例としてはチバ・スペシャルティー・ケミカルズ社から市販されているイルガキュア（Irgacure）シリーズ（例えば、イルガキュア６５１、イルガキュア７５４、イルガキュア１８４、イルガキュア２９５９、イルガキュア９０７、イルガキュア３６９、イルガキュア３７９、イルガキュア８１９など）、ダロキュア（Darocure)シリーズ（例えば、ダロキュアＴＰＯ、ダロキュア１１７３など）、クオンタキュア（Quantacure）ＰＤＯ、ランベルティ(Lamberti）社から市販されているエザキュア（Ezacure）シリーズ（例えば、エザキュアＴＺＭ、エザキュアＴＺＴ、エザキュアＫＴＯ４６など）等が挙げられる。  
【００３０】
（シランカップリング剤）
有機層形成のための重合性組成物は、シランカップリング剤を含んでいてもよい。シランカップリング剤としては、ケイ素に結合するメトキシ基、エトキシ基、アセトキシ基等の加水分解可能な反応基とともに、エポキシ基、ビニル基、アミノ基、ハロゲン基、メルカプト基、（メタ）アクリロイル基から選択される1つ以上の反応性基を有する置換基を同じケイ素に結合する置換基として有するものが好ましい。シランカップリング剤は、（メタ）アクリロイル基を有していること特に好ましい。シランカップリング剤の具体例としては、ＷＯ２０１３／１４６０６９に記載の一般式（１）で表されるシランカップリング剤およびＷＯ２０１３／０２７７８６に記載の一般式（Ｉ）で表されるシランカップリング剤などが挙げられる。
シランカップリング剤の、重合性組成物の固形分（揮発分が揮発した後の残分）中に占める割合は、０．１〜３０質量％が好ましく、１〜２０質量％がより好ましい。
【００３１】
（有機層の作製方法）
有機層の作製のため、上記重合性組成物はまず、層状とされる。層状にするためには、通常、基材フィルムまたは無機層等の支持体の上に、重合性組成物を塗布すればよい。塗布方法としては、ディップコート法、エアーナイフコート法、カーテンコート法、ローラーコート法、ワイヤーバーコート法、グラビアコート法、スライドコート法、或いは、米国特許第２６８１２９４号明細書に記載のホッパ−を使用するエクストル−ジョンコート法（ダイコート法とも呼ばれる）が例示され、この中でもエクストル−ジョンコート法が好ましく採用できる。
【００３２】
重合性組成物は、光（例えば、紫外線）、電子線、または熱線にて、硬化させればよく、光によって硬化させることが好ましい。特に、重合性組成物を２５℃以上の温度（例えば、３０〜１３０℃）をかけて加熱しながら、硬化させることが好ましい。加熱により、重合性組成物の自由運動を促進させることで効果的に硬化させ、かつ、基材フィルム等にダメージを与えずに成膜することができる。
【００３３】
照射する光は、高圧水銀灯もしくは低圧水銀灯による紫外線であればよい。照射エネルギーは０．１Ｊ／ｃｍ2以上が好ましく、０．５Ｊ／ｃｍ2以上がより好ましい。重合性化合物は空気中の酸素によって重合阻害を受けるため、重合時の酸素濃度もしくは酸素分圧を低くすることが好ましい。窒素置換法によって重合時の酸素濃度を低下させる場合、酸素濃度は２％以下が好ましく、０．５％以下がより好ましい。減圧法により重合時の酸素分圧を低下させる場合、全圧が１０００Ｐａ以下であることが好ましく、１００Ｐａ以下であることがより好ましい。また、１００Ｐａ以下の減圧条件下で０．５Ｊ／ｃｍ2以上のエネルギーを照射して紫外線重合を行うことが特に好ましい。
【００３４】
硬化後の重合性組成物における重合性化合物の重合率は２０質量％以上であることが好ましく、３０質量％以上がより好ましく、５０質量％以上が特に好ましい。ここでいう重合率とはモノマー混合物中の全ての重合性基（例えば、アクリロイル基およびメタクリロイル基）のうち、反応した重合性基の比率を意味する。重合率は赤外線吸収法によって定量することができる。
【００３５】
有機層は、平滑で、膜硬度が高いことが好ましい。有機層の平滑性は１μｍ角の平均粗さ（Ｒａ値）として３ｎｍ未満であることが好ましく、１ｎｍ未満であることがより好ましい。
【００３６】
有機層の表面にはパーティクル等の異物、突起が無いことが要求される。このため、有機層の成膜はクリーンルーム内で行われることが好ましい。クリーン度はクラス１００００以下が好ましく、クラス１０００以下がより好ましい。
有機層の硬度は高いことが好ましい。有機層の硬度が高いと、無機層が平滑に成膜されその結果としてバリア能が向上することがわかっている。有機層の硬度はナノインデンテーション法に基づく微小硬度として表すことができる。有機層の微小硬度は１００Ｎ／ｍｍ以上であることが好ましく、１５０Ｎ／ｍｍ以上であることがより好ましい。
【００３７】
有機層の膜厚については特に限定はないが、脆性や光透過率の観点から、５０ｎｍ〜５０００ｎｍが好ましく、２００ｎｍ〜３５００ｎｍがより好ましい。
【００３８】
（有機層と無機層の積層）
有機層と無機層の積層は、所望の層構成に応じて有機層と無機層を順次繰り返し製膜することにより行うことができる。
【００３９】
（機能層）
ガスバリアフィルムまたはバリア積層体は、機能層を有していてもよい。機能層については、特開２００６−２８９６２７号公報の段落番号００３６〜００３８に詳しく記載されている。これら以外の機能層の例としてはマット剤層、保護層、耐溶剤層、帯電防止層、平滑化層、密着改良層、遮光層、反射防止層、ハードコート層、応力緩和層、防曇層、防汚層、被印刷層、易接着層または易滑性層等が挙げられる。
【実施例】
【００４０】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【００４１】
[ガスバリアフィルムの作製]
７５μｍのポリエチレンテレフタレート（東レ社製、Ｓ10）の片面に、密着改善のためのプラズマ処理を行った後、重合性化合物（化合物Ｉ）を１５質量％、重合開始剤（Lamberti社、Esacure KTO46）を０．５質量％、および２−ブタノン８４．５質量％を含む重合性組成物を乾燥膜厚が２０００ｎｍとなるように塗布成膜した。塗布膜を、酸素含有量１００ｐｐｍ以下の窒素雰囲気下、紫外線照射量０．５Ｊ／ｃｍ2の照射により硬化させ、第１の有機層を作製した。その第１の有機層上に、第１の無機層（窒化ケイ素）を容量結合プラズマＣＶＤ法で作製した。プラズマＣＶＤ法の、ガス流量比、圧力、ＲＦパワーなどの主な成膜パラメータを調整することで下表に記載の界面状態や組成を持つ無機層を形成した。さらに第１の無機層表面上に、第２の有機層を第１の有機層と同様の方法で作製した。
【００４２】
【化１】
0006019054.tif 000002
【００４３】
上記プラズマＣＶＤ法においては、原料ガスとして、シラン（ＳｉＨ4）、アンモニア（ＮＨ3）、水素（Ｈ2）を使用した。成膜流量は表中に示している。全ての水準において圧力は５０Ｐａに設定し、ガス流量に関わらず圧力調整を自動で行う機構となっている。
Ｏ比率制御は、プラズマＣＶＤ装置のＲＦパワーの上昇速度および下降速度を変化させることで、無機層からみて表面側の界面および基材側の界面の両方それぞれに所定のＯ比率の変化量を有する領域を形成した。表中の界面１とは無機層からみて表面側（第２の有機層側）、界面２とは基材側（ポリエチレンテレフタレート側）の界面を意味する。
【００４４】
[Ｏ比率の変化量の測定方法]
Ａｒイオンにより、第２の有機層側面からエッチングを行いながら、X線光電子分光装置（島津製作所社製ESCA-3400）を用いてX線光電子分光（ＸＰＳ）測定を行い、無機層界面領域に含まれる原子を検出した。測定においてケイ素原子の信号が見えた時点で無機層のエッチングに入ったと判断した。検出したケイ素原子、窒素原子、酸素原子につき、それぞれの原子数と総原子数から、Ｏ比率を算出した。さらにＴＥＭ （Ｈ−９０００ＮＡＲ、日立製作所製） 観察で得られた無機膜の膜厚と、エッチング時間の関係から単位膜厚あたりの酸素原子比率の変化量を算出した。
【００４５】
[均一領域のＳｉとＮとＨとＯとＨとの比率の測定]
ＲＢＳ(ラザフォード後方散乱)およびＨＦＳ（水素前方散乱）測定（National Electrostatics Corporation製 Pelletron 3SDH）により、無機層均一領域における組成分析を行い、無機層におけるＳｉとＮとＯとＨとの比率を得た。ＲＢＳ測定および ＨＦＳ測定では、検出感度を得るため無機層を厚く形成する必要がある。そのため、上記で作製したガスバリアフィルムの無機層中央部領域よりも厚い無機膜を本測定のために同じ成膜条件で作製し、ＳｉとＮとＯとＨとの比率を測定した。
【００４６】
[密度測定]
ＸＲＲ（Ｘ線反射率）測定(リガク社製  ＡＴＸ)により無機層の密度を決定した。ＸＲＲ測定結果から密度を計算するにあたり、基板と有機層は単一の密度（１．３ｇ／ｃｍ3）、無機膜は単一密度を仮定し、シミュレーションにより算出した（リガク社製シミュレーションソフト  ＧＸＲＲ）。
【００４７】
[屈曲性試験]
得られたガスバリアフィルムについて、φ５ｍｍ×１０００回の屈曲を行ったのち、バリア性能評価を行った。バリア性能評価はカルシウム腐食法（Asia Display/IDW'01 pp.1435〜1438参照）と呼ばれる、金属カルシウムの退色により水分進入を評価する方法により実施した。具体的には、ガラス基板に金属カルシウムを蒸着した後、ガスバリアフィルムで封止し、温度２５℃、湿度５０％の環境下で保管したものを用いて水蒸気透過率を算出した。すなわち、ガスバリアフィルムを通過した水分は金属カルシウムと反応し、水酸化カルシウムが生成するが、金属カルシウムは水酸化カルシウムになると透明になるため、金属カルシウムの退色面積を測定することで、進入した水分量を下記の反応式より算出することができる。
Ｃａ  ＋  ２Ｈ2Ｏ  ＝＞  Ｃａ（ＯＨ）2  ＋  Ｈ2
上記のように算出した進入水分量、バリアフィルム面積、および保管時間から、水蒸気透過率（ｇ／ｍ2・ｄａｙ）を算出した。なお、水分が拡散し平衡に達するまでに時間（誘導時間）を要するため、上記の測定は、金属カルシウムの退色面積速度が一定になった後からの退色面積に基づいて行った。
【００４８】
屈曲性試験後の水蒸気透過率は以下の基準により評価した。
Ａ：５×１０-5  未満
Ｂ：５×１０-5以上  ５×１０-4未満
Ｃ：５×１０-4以上
（単位は（ｇ／ｍ2・ｄａｙ））
得られた結果をガスバリアフィルムの作製条件とともに、表１〜６に示す。また、表１，２中の実施例５のガスバリアフィルムの無機層について、膜厚方向のＳｉ比率、Ｎ比率、およびＯ比率のそれぞれの変化をＸＰＳで測定した結果を図１に示す。
【００４９】
【表１】
0006019054.tif 000003
【００５０】
【表２】
0006019054.tif 000004
【００５１】
【表３】
0006019054.tif 000005
【００５２】
【表４】
0006019054.tif 000006
【００５３】
【表５】
0006019054.tif 000007
【００５４】
【表６】
0006019054.tif 000008
【図１】
0006019054.tif 000009